(57)【要約】【課題】  遮光部が精確に設けられた遮光部付きレンズ基板を生産性良く提供すること、また、該遮光部付きレンズ基板を備えた透過型スクリーンおよびリアプロジェクタを提供すること。【解決手段】  遮光部付きレンズ基板１Ａは、基板の表面に複数個のマイクロレンズ（凹レンズ）３２を形成して、マイクロレンズ基板（レンズ基板）３を得る工程と、マイクロレンズ基板３のマイクロレンズ３２（凹面３２１）が形成された側の面において、隣接するマイクロレンズ３２間の平面部３４にブラックマトリックス（遮光部）４を形成する工程とを有する方法を用いて製造される。ブラックマトリックス４は、室温付近での粘度が１０〜１０００ｃｐのブラックマトリックス形成用組成物（遮光部形成用組成物）を用いることにより、好適に形成される。【選択図】  図１
2005128351.tif 000002
【特許請求の範囲】
【請求項１】
基板の表面に複数個の凹レンズを形成して、レンズ基板を得る工程と、
前記レンズ基板の前記凹レンズが形成された側の面において、隣接する前記凹レンズ間の非有効レンズ領域に遮光部を形成する工程とを有することを特徴とする遮光部付きレンズ基板の製造方法。
【請求項２】
隣接する前記凹レンズ間の平面部に、前記遮光部を形成する請求項１に記載の遮光部付きレンズ基板の製造方法。
【請求項３】
遮光部形成用組成物を前記非有効レンズ領域に塗布することにより、前記遮光部を形成する請求項１または２に記載の遮光部付きレンズ基板の製造方法。
【請求項４】
前記非有効レンズ領域を遮光部形成用組成物中に浸漬することにより、前記遮光部を形成する請求項１ないし３のいずれかに記載の遮光部付きレンズ基板の製造方法。
【請求項５】
前記遮光部形成用組成物の室温付近での粘度は、１０〜１０００ｃｐである請求項１ないし４のいずれかに記載の遮光部付きレンズ基板の製造方法。
【請求項６】
前記遮光部の厚さは、０．０１〜５μｍである請求項１ないし５のいずれかに記載の遮光部付きレンズ基板の製造方法。
【請求項７】
前記レンズ基板の前記凹レンズが形成されている面側に、光を拡散する機能を有する拡散部を形成する工程を有する請求項１ないし６のいずれかに記載の遮光部付きレンズ基板の製造方法。
【請求項８】
少なくとも、前記凹レンズの凹面に沿って、光を拡散する機能を有する拡散部を形成する工程を有する請求項１ないし７のいずれかに記載の遮光部付きレンズ基板の製造方法。
【請求項９】
前記遮光部を形成した後に、前記拡散部を形成する請求項７または８に記載の遮光部付きレンズ基板の製造方法。
【請求項１０】
前記凹レンズは、マイクロレンズである請求項１ないし９のいずれかに記載の遮光部付きレンズ基板の製造方法。
【請求項１１】
前記マイクロレンズの直径は、１０〜５００μｍである請求項１ないし１０のいずれかに記載の遮光部付きレンズ基板の製造方法。
【請求項１２】
前記凹レンズの曲率半径は、５〜２５０μｍである請求項１ないし１１のいずれかに記載の遮光部付きレンズ基板の製造方法。
【請求項１３】
請求項１ないし１２のいずれかに記載の製造方法を用いて製造されたことを特徴とする遮光部付きレンズ基板。
【請求項１４】
複数個の凹レンズを備えたレンズ基板と、隣接する前記凹レンズ間の非有効レンズ領域に設けられた遮光部とを有することを特徴とする遮光部付きレンズ基板。
【請求項１５】
前記レンズ基板の前記凹レンズが形成されている面側に、光を拡散する機能を有する拡散部を備えている請求項１３または１４に記載の遮光部付きレンズ基板。
【請求項１６】
少なくとも、前記凹レンズの凹面に沿って、光を拡散する機能を有する拡散部を備えている請求項１３ないし１５のいずれかに記載の遮光部付きレンズ基板。
【請求項１７】
前記レンズ基板を平面視したときの、前記凹レンズが形成されている有効領域において、前記遮光部が占める面積の割合が１〜７０％である請求項１３ないし１６のいずれかに記載の遮光部付きレンズ基板。
【請求項１８】
請求項１３ないし１７のいずれかに記載の遮光部付きレンズ基板を備えたことを特徴とする透過型スクリーン。
【請求項１９】
光の出射側にフレネルレンズが形成されたフレネルレンズ部と、
前記フレネルレンズ部の光の出射側に配置された請求項１３ないし１７のいずれかに記載の遮光部付きレンズ基板とを備えたことを特徴とする透過型スクリーン。
【請求項２０】
請求項１８または１９に記載の透過型スクリーンを備えたことを特徴とするリア型プロジェクタ。
【請求項２１】
投射光学ユニットと、導光ミラーとを備えた請求項２０に記載のリア型プロジェクタ。
【発明の詳細な説明】
【技術分野】
【０００１】
本発明は、遮光部付きレンズ基板の製造方法、遮光部付きレンズ基板、透過型スクリーンおよびリア型プロジェクタに関するものである。
【背景技術】
【０００２】
近年、リア型プロジェクタは、ホームシアター用モニター、大画面テレビ等に好適なディスプレイとして、需要が高まりつつある。
リア型プロジェクタに用いられる透過型スクリーンには、微小なレンズが多数配列したレンズアレイ（レンズ基板）が一般的に用いられている。そして、このようなレンズアレイにおいては、投影される画像のコントラスト比を向上させる目的で、遮光部（ブラックマスク）が設けられることが多い。このような遮光部は、通常、レンズアレイ上に、フォトポリマー等の感光材料で構成された膜を形成し、その後、レンズアレイを介した露光、現像を行うことにより、形成されている（例えば、特許文献１参照）。
【０００３】
しかしながら、このような方法では、多工程で、生産性に劣るという欠点を有している。また、このような方法では、通常、位置合わせが必須となり、リア型プロジェクタに用いられるような比較的大きい面積のレンズアレイに適用するのは困難である。また、リア型プロジェクタ等には、比較的小さい面積のレンズアレイを、複数個組み合わせて用いることもあるが、この場合、投影された画像に各レンズアレイの継ぎ目が出現してしまうという問題があった。
【０００４】
【特許文献１】特開２００１−７４９１８号公報（第３頁左欄第１０〜１７行目）
【発明の開示】
【発明が解決しようとする課題】
【０００５】
本発明の目的は、遮光部が精確に設けられた遮光部付きレンズ基板を生産性良く提供すること、また、該遮光部付きレンズ基板を備えた透過型スクリーンおよびリアプロジェクタを提供することにある。
【課題を解決するための手段】
【０００６】
このような目的は、下記の本発明により達成される。
本発明の遮光部付きレンズ基板の製造方法は、基板の表面に複数個の凹レンズを形成して、レンズ基板を得る工程と、
前記レンズ基板の前記凹レンズが形成された側の面において、隣接する前記凹レンズ間の非有効レンズ領域に遮光部を形成する工程とを有することを特徴とする。
これにより、遮光部が精確に設けられた遮光部付きレンズ基板を生産性良く提供することができる。
【０００７】
本発明の遮光部付きレンズ基板の製造方法では、隣接する前記凹レンズ間の平面部に、前記遮光部を形成することが好ましい。
これにより、視野角特性を特に優れたものとすることができる。
本発明の遮光部付きレンズ基板の製造方法では、遮光部形成用組成物を前記非有効レンズ領域に塗布することにより、前記遮光部を形成することが好ましい。
これにより、遮光部をより容易に形成することができる。また、これにより、形成される遮光部の密着性を特に優れたものとすることができる。
【０００８】
本発明の遮光部付きレンズ基板の製造方法では、前記非有効レンズ領域を遮光部形成用組成物中に浸漬することにより、前記遮光部を形成することが好ましい。
これにより、遮光部をより容易に形成することができる。また、これにより、各部位での膜厚のバラツキの小さい遮光部を、容易かつ確実に形成することができる。
本発明の遮光部付きレンズ基板の製造方法では、前記遮光部形成用組成物の室温付近での粘度は、１０〜１０００ｃｐであることが好ましい。
これにより、適度な厚さの遮光部を容易かつ確実に形成することができる。
【０００９】
本発明の遮光部付きレンズ基板の製造方法では、前記遮光部の厚さは、０．０１〜５μｍであることが好ましい。
これにより、遮光部の不本意な剥離、クラック等をより確実に防止しつつ、遮光部としての機能をより効果的に発揮させることができる。
本発明の遮光部付きレンズ基板の製造方法では、前記レンズ基板の前記凹レンズが形成されている面側に、光を拡散する機能を有する拡散部を形成する工程を有することが好ましい。
これにより、視野角特性を特に優れたものとすることができる。
【００１０】
本発明の遮光部付きレンズ基板の製造方法では、少なくとも、前記凹レンズの凹面に沿って、光を拡散する機能を有する拡散部を形成する工程を有することが好ましい。
これにより、視野角特性をさらに優れたものとすることができる。また、光の利用効率をさらに高めたり、遮光部の機能をより効果的に発揮させることができる。
本発明の遮光部付きレンズ基板の製造方法では、前記遮光部を形成した後に、前記拡散部を形成することが好ましい。
これにより、視野角特性を特に優れたものとすることができる。
【００１１】
本発明の遮光部付きレンズ基板の製造方法では、前記凹レンズは、マイクロレンズであることが好ましい。
これにより、視野角特性を特に優れたものとすることができる。
本発明の遮光部付きレンズ基板の製造方法では、前記マイクロレンズの直径は、１０〜５００μｍであることが好ましい。
これにより、当該遮光部付きレンズ基板の生産性を十分に高いものとしつつ、当該遮光部付きレンズ基板を透過型スクリーンに適用した場合等において、十分な解像度を得ることができる。
【００１２】
本発明の遮光部付きレンズ基板の製造方法では、前記凹レンズの曲率半径は、５〜２５０μｍであることが好ましい。
これにより、視野角特性を特に優れたものとすることができる。特に、水平方向および垂直方向（鉛直方向）の視野角特性をともに優れたものとすることができる。
本発明の遮光部付きレンズ基板は、本発明の製造方法を用いて製造されたことを特徴とする。
これにより、遮光部が精確に設けられた遮光部付きレンズ基板を提供することができる。
【００１３】
本発明の遮光部付きレンズ基板は、複数個の凹レンズを備えたレンズ基板と、隣接する前記凹レンズ間の非有効レンズ領域に設けられた遮光部とを有することを特徴とする。
これにより、遮光部が精確に設けられた遮光部付きレンズ基板を提供することができる。
本発明の遮光部付きレンズ基板では、前記レンズ基板の前記凹レンズが形成されている面側に、光を拡散する機能を有する拡散部を備えていることが好ましい。
これにより、視野角特性を特に優れたものとすることができる。
【００１４】
本発明の遮光部付きレンズ基板では、少なくとも、前記凹レンズの凹面に沿って、光を拡散する機能を有する拡散部を備えていることが好ましい。
これにより、視野角特性をさらに優れたものとすることができる。また、光の利用効率をさらに高めたり、遮光部の機能をより効果的に発揮させることができる。
本発明の遮光部付きレンズ基板では、前記レンズ基板を平面視したときの、前記凹レンズが形成されている有効領域において、前記遮光部が占める面積の割合が１〜７０％であることが好ましい。
これにより、光利用効率を十分に高いものとしつつ、得られる画像のコントラストを特に優れたものとすることができる。
【００１５】
本発明の透過型スクリーンは、本発明の遮光部付きレンズ基板を備えたことを特徴とする。
これにより、遮光部が精確に設けられた遮光部付きレンズ基板を備えた透過型スクリーンを提供することができる。特に、優れたコントラストの画像を得ることができ、かつ、視野角特性に優れた透過型スクリーンを提供することができる。
【００１６】
本発明の透過型スクリーンは、光の出射側にフレネルレンズが形成されたフレネルレンズ部と、
前記フレネルレンズ部の光の出射側に配置された本発明の遮光部付きレンズ基板とを備えたことを特徴とする。
これにより、遮光部が精確に設けられた遮光部付きレンズ基板を備えた透過型スクリーンを提供することができる。特に、優れたコントラストの画像を得ることができ、かつ、視野角特性に優れた透過型スクリーンを提供することができる。
【００１７】
本発明のリア型プロジェクタは、本発明の透過型スクリーンを備えたことを特徴とする。
これにより、遮光部が精確に設けられた遮光部付きレンズ基板を備えたリア型プロジェクタを提供することができる。特に、優れたコントラストの画像を得ることができ、かつ、視野角特性に優れたリア型プロジェクタを提供することができる。
【００１８】
本発明のリア型プロジェクタでは、投射光学ユニットと、導光ミラーとを備えたことが好ましい。
これにより、遮光部が精確に設けられた遮光部付きレンズ基板を備えたリア型プロジェクタを提供することができる。特に、優れたコントラストの画像を得ることができ、かつ、視野角特性に優れたリア型プロジェクタを提供することができる。
【発明を実施するための最良の形態】
【００１９】
以下、本発明の遮光部付きレンズ基板の製造方法、遮光部付きレンズ基板、透過型スクリーンおよびリア型プロジェクタについて、添付図面に示す好適実施形態に基づいて詳細に説明する。
まず、本発明の遮光部付きレンズ基板および透過型スクリーンの構成について説明する。
【００２０】
図１は、本発明の遮光部付きレンズ基板の第１実施形態を示す模式的な縦断面図、図２は、図１に示す遮光部付きレンズ基板が備えるマイクロレンズ基板の平面図、図３は、図１に示す遮光部付きレンズ基板を備えた、本発明の透過型スクリーンの第１実施形態を示す模式的な縦断面図である。なお、以下の説明では、図１、図３中の左側を「（光の）入射側」、右側を「（光の）出射側」と言う。
【００２１】
遮光部付きレンズ基板１Ａは、後述する透過型スクリーン１０を構成する部材であり、図１に示すように、入射光を集光する機能を有するマイクロレンズ基板（レンズ基板）３と、遮光性を有する材料で構成されたブラックマトリックス（遮光部）４と、入射光を乱反射させることにより拡散させる機能を有する拡散部５とを有している。
マイクロレンズ基板３は、多数のマイクロレンズ３２を有している。
マイクロレンズ基板３は、主として樹脂材料で構成され、所定の屈折率を有する透明な材料で構成されている。
【００２２】
各マイクロレンズ３２は、出射側に凹面３２１を有する凹レンズとして形成されている。
マイクロレンズ３２の直径は、１０〜５００μｍであるのが好ましく、３０〜３００μｍであるのがより好ましく、５０〜１００μｍであるのがさらに好ましい。マイクロレンズ３２の直径が前記範囲内の値であると、スクリーンに投影される画像において十分な解像度を保持しつつ、遮光部付きレンズ基板１Ａ（透過型スクリーン１０）の生産性をさらに高めることができる。なお、マイクロレンズ基板３においては、隣接するマイクロレンズ３２−マイクロレンズ３２間のピッチは、１０〜５００μｍであるのが好ましく、３０〜３００μｍであるのがより好ましく、５０〜１００μｍであるのがさらに好ましい。
【００２３】
また、マイクロレンズ３２の曲率半径は、５〜２５０μｍであるのが好ましく、１５〜１５０μｍであるのがより好ましく、２５〜５０μｍであるのがさらに好ましい。マイクロレンズ３２の曲率半径が前記範囲内の値であると、視野角特性を特に優れたものとすることができる。特に、水平方向および垂直方向（鉛直方向）の視野角特性をともに優れたものとすることができる。
【００２４】
また、マイクロレンズ３２の配列方式は、特に限定されず、周期的な配列であっても、光学的にランダムな配列（遮光部付きレンズ基板１Ａ（マイクロレンズ基板３）の主面側から平面視したときに、各マイクロレンズ３２が互いにランダムな位置関係となるように配されたもの）であってもよいが、図２に示すようなランダムな配列であるのが好ましい。マイクロレンズ３２をランダムに配列することにより、液晶等のライトバルブやフレネルレンズとの干渉をより効果的に防止することができ、モアレの発生をほぼ完全に無くすことが可能になる。これにより、表示品質の良い優れた透過型スクリーン１０を得ることができる。なお、本明細書中において「光学的にランダム」とは、モアレ等の光学的干渉の発生が十分に防止・抑制される程度に、マイクロレンズの配置が不規則で、乱れていることを意味する。
【００２５】
また、マイクロレンズ基板３においては、隣接するマイクロレンズ３２とマイクロレンズ３２との間に、平面部３４が設けられている。このような平面部を有することにより、例えば、略半円形状の凹面３２１を備えたマイクロレンズ（凹レンズ）３２を好適に形成することができ、遮光部付きレンズ基板１Ａ（透過型スクリーン１０、リア型プロジェクタ３００）の視野角特性を特に優れたものとすることができる。また、このような平面部３４を有していると、後述するような製造方法において、マイクロレンズ基板３に、ブラックマトリックス４を容易かつ確実に形成することができる。
【００２６】
また、マイクロレンズ基板３においては、隣接するマイクロレンズ３２とマイクロレンズ３２とにより、凸状部３５が形成されている。
そして、マイクロレンズ基板（レンズ基板）３のマイクロレンズ３２（凹部３２１）が形成されている側の面の、隣接するマイクロレンズ（凹レンズ）３２間の非有効レンズ領域には、ブラックマトリックス４が形成されている。このように、本発明では、レンズ基板の凹レンズ間の非有効レンズ領域に遮光部を有することを特徴とする。これにより、後述するような方法により、遮光部を容易かつ精確に形成することができる。また、このような構成であることにより、例えば、フォトリソグラフィ工程等を経ることなく、遮光部付きレンズ基板を製造することができ、遮光部付きレンズ基板の生産性を特に優れたものとすることができる。なお、本明細書中で、「非有効レンズ領域」とは、遮光部（ブラックマトリックス）が形成されることにより、レンズとして有効に機能しない領域のことを指す。
【００２７】
特に、本実施形態では、ブラックマトリックス４は、平面部３４に形成されている。
ブラックマトリックス４は、遮光性を有する材料で構成されたものである。このようなブラックマトリックス４を有することにより、当該ブラックマトリックス４に、外光（投影画像を形成する上で好ましくない外光）を吸収させることができ、スクリーンに投影される画像を、コントラストに優れたものとすることができる。
【００２８】
また、ブラックマトリックス４の厚さ（平均厚さ）は、０．０１〜５μｍであるのが好ましく、０．０１〜３μｍであるのがより好ましく、０．０３〜１μｍであるのがさらに好ましい。ブラックマトリックス４の厚さが前記範囲内の値であると、ブラックマトリックス４の不本意な剥離、クラック等をより確実に防止しつつ、ブラックマトリックス４としての機能をより効果的に発揮させることができ、例えば、遮光部付きレンズ基板１Ａを備えた透過型スクリーン１０において、投影される画像のコントラストを特に優れたものとすることができる。
【００２９】
また、マイクロレンズ基板３を光の入射面側（図２で示した方向）から平面視したときの、マイクロレンズ（凹レンズ）３２が形成されている有効領域において、ブラックマトリックス（遮光部）４が占める面積（投影面積）の割合は、１〜７０％であるのが好ましく、１〜５０％であるのがより好ましい。ブラックマトリックス４が占める面積の割合が前記範囲内の値であると、光の利用効率を十分に高いものとしつつ、スクリーンに投影される画像を、コントラストに優れたものとすることができる。
【００３０】
また、マイクロレンズ基板３の出射側表面には、拡散部５が形成されている。
拡散部５は、入射した光（入射光）を拡散させる機能を有するものである。このような拡散部５を有することにより、視野角特性を優れたものとすることができる。本実施形態では、拡散部５は、光透過性に優れた実質的に透明な材料（例えば、アクリル系樹脂、ポリカーボネート樹脂等）中に、拡散材５１が分散した構成になっている。拡散部５が拡散材５１を含むものであると、入射した光（入射光）を効果的に乱反射させることができ、結果として、拡散部５の光拡散性（光を効率よく拡散させる性質）を特に優れたものとすることができる。拡散材５１としては、例えば、微粒子状（ビーズ状）のシリカ、ガラス、樹脂等を用いることができる。拡散材５１の平均粒径は、特に限定されないが、１〜５０μｍであるのが好ましく、２〜１０μｍであるのがより好ましい。
【００３１】
また、本実施形態では、平板状の部材としての拡散部５が設けられている。これにより、遮光部付きレンズ基板１Ａをより容易に製造することができ、遮光部付きレンズ基板１Ａの生産性を特に優れたものとすることができる。
拡散部５の厚さ（平均厚さ）は、特に限定されないが、１〜１０μｍであるのが好ましく、１〜５μｍであるのがより好ましい。拡散部５の厚さが前記範囲内の値であると、光の利用効率（入射光の強度に対する出射光の強度の比率）を十分に高く維持しつつ、光をより効果的に拡散させることができる。これに対し、拡散部５の厚さが前記下限値未満であると、拡散部５による効果が十分に発揮されない可能性がある。また、拡散部５の厚さが前記上限値を超えると、拡散部５内において、光（光子）と拡散材５１とが衝突する確率（頻度）が高くなることにより消光が起こり易くなり、また、拡散部５内に入射した光（光子）が、再び入射側に戻る可能性も高くなるため、光の利用効率が低くなる傾向を示す。
【００３２】
次に、上述したような遮光部付きレンズ基板１Ａを備えた透過型スクリーン１０について説明する。
図３に示すように、透過型スクリーン１０は、フレネルレンズ部２と、前述した遮光部付きレンズ基板１Ａとを備えている。フレネルレンズ部２は、光（画像光）の入射側に設置されており、フレネルレンズ部２を透過した光が、遮光部付きレンズ基板１Ａに入射する構成になっている。
【００３３】
フレネルレンズ部２は、出射側表面に、ほぼ同心円状に形成されたプリズム形状のフレネルレンズ２１を有している。このフレネルレンズ部２は、投射レンズ（図示せず）からの画像光を屈折させ、遮光部付きレンズ基板１Ａの主面の垂直方向に平行な平行光Ｌａにするものである。
以上のように構成された透過型スクリーン１０では、投射レンズからの映像光が、フレネルレンズ部２によって屈折し、平行光Ｌａとなる。そして、この平行光Ｌａは、マイクロレンズ基板３に入射し、各マイクロレンズ３２によって集光された後、拡散部５に入射する。拡散部５に入射した光は拡散し、観察者に平面画像として観測される。
【００３４】
次に、前述した遮光部付きレンズ基板１Ａの製造方法の一例について説明する。
図４、図５は、図１に示す遮光部付きレンズ基板の製造方法の一例を示す模式的な縦断面図である。なお、以下の説明では、図４、図５中の下側を「（光の）入射側」、上側を「（光の）出射側」と言う。
以下に述べる遮光部付きレンズ基板の製造方法は、基板７の表面に複数個のマイクロレンズ（凹レンズ）３２を形成して、マイクロレンズ基板（レンズ基板）３を得る工程と、マイクロレンズ基板３のマイクロレンズ３２が形成された側の面において、隣接するマイクロレンズ３２間の非有効レンズ領域にブラックマトリックス（遮光部）４を形成する工程と、マイクロレンズ３２が形成されている面側に拡散部５を形成する工程とを有する。
また、遮光部付きレンズ基板の製造においては、実際には基板上に多数の凹部（マイクロレンズ用凹部）を形成するが、ここでは、説明をわかりやすくするために、その一部分を強調して示した。
【００３５】
［マイクロレンズ基板の製造］
まず、マイクロレンズ基板３を製造するに際し、基板７を用意する。
この基板７は、厚さが均一で、たわみや傷のないものが好適に用いられる。また、基板７は、洗浄等により、その表面が清浄化されているものが好ましい。
基板７の材料としてはソーダガラス、結晶性ガラス、石英ガラス、鉛ガラス、カリウムガラス、ホウケイ酸ガラス、無アルカリガラス等が挙げられるが、中でも、ソーダガラス、結晶性ガラス（例えば、ネオセラム等）、無アルカリガラスが好ましい。ソーダガラス、結晶性ガラス、無アルカリガラスは、加工が容易であるとともに、比較的安価であり、製造コストの面からも有利である。
【００３６】
＜Ａ１＞図４（ａ）に示すように、用意した基板７の表面に、マスク８を形成する（マスク形成工程）。また、これとともに、基板７の裏面（マスク８を形成する面と反対側の面）に裏面保護膜８９を形成する。もちろん、マスク８および裏面保護膜８９は同時に形成することもできる。
マスク８は、レーザ光の照射等により、後述する初期孔８１を形成することができるとともに、後述するエッチング工程におけるエッチングに対する耐性を有するものが好ましい。換言すれば、マスク８は、エッチングレートが、基板７と略等しいか、または、基板７に比べて小さくなるように構成されるのが好ましい。
【００３７】
かかる観点からは、このマスク８を構成する材料としては、例えばＣｒ、Ａｕ、Ｎｉ、Ｔｉ、Ｐｔ等の金属やこれらから選択される２種以上を含む合金、前記金属の酸化物（金属酸化物）、シリコン、樹脂等が挙げられる。また、マスク８を、Ｃｒ／Ａｕや酸化Ｃｒ／Ｃｒのように異なる材料からなる複数の層の積層構造としてもよい。
マスク８の形成方法は特に限定されないが、マスク８をＣｒ、Ａｕ等の金属材料（合金を含む）や金属酸化物（例えば酸化Ｃｒ）から構成する場合、マスク８は、例えば、蒸着法やスパッタリング法等により、好適に形成することができる。また、マスク８をシリコンから構成する場合、マスク８は、例えば、スパッタリング法やＣＶＤ法等により、好適に形成することができる。
【００３８】
マスク８が主として酸化ＣｒまたはＣｒで構成されるものである場合、後述する初期孔形成工程において初期孔８１を容易に形成することができるとともに、後述するエッチング工程においては基板７をより確実に保護することができる。また、マスク８が主として酸化ＣｒまたはＣｒで構成されたものであると、例えば、後述するエッチング工程において、エッチング液として一水素二フッ化アンモンを用いることができる。一水素二フッ化アンモンは毒劇物ではないため、作業中の人体や環境への影響をより確実に防止することができる。
【００３９】
マスク８の厚さは、マスク８を構成する材料によっても異なるが、０．０１〜２．０μｍ程度が好ましく、０．０３〜０．２μｍ程度がより好ましい。厚さが前記下限値未満であると、後述する初期孔形成工程において形成される初期孔８１の形状が歪んでしまう可能性がある。また、後述するエッチング工程でウェットエッチングを施す際に、基板７のマスクした部分を十分に保護できない可能性がある。一方、上限値を超えると、後述する初期孔形成工程において、貫通する初期孔８１を形成するのが困難になるほか、マスク８の構成材料等によっては、マスク８の内部応力によりマスク８が剥がれ易くなる場合がある。
裏面保護膜８９は、次工程以降で基板７の裏面を保護するためのものである。この裏面保護膜８９により、基板７の裏面の侵食、劣化等が好適に防止される。この裏面保護膜８９は、例えば、マスク８と同様の材料で構成されている。このため、裏面保護膜８９は、マスク８の形成と同時に、マスク８と同様に設けることができる。
【００４０】
＜Ａ２＞次に、図４（ｂ）に示すように、マスク８に、後述するエッチングの際のマスク開口となる、複数個の初期孔８１をランダムに形成する（初期孔形成工程）。
初期孔８１は、いかなる方法で形成されるものであってもよいが、物理的方法またはレーザ光の照射により形成されるのが好ましい。これにより、マイクロレンズ基板を生産性良く製造することができる。特に、大面積の基板にも簡単に凹部を形成することができる。
【００４１】
初期孔８１を形成する物理的方法としては、例えば、ショットブラスト、サンドブラスト等のブラスト処理、エッチング、プレス、ドットプリンタ、タッピング、ラビング等の方法が挙げられる。ブラスト処理により初期孔８１を形成する場合、比較的大きい面積（マイクロレンズ３２を形成すべき領域の面積）の基板７でも、より短時間で効率良く、初期孔８１を形成することができる。
【００４２】
また、レーザ光の照射により初期孔８１を形成する場合、使用するレーザ光の種類は、特に限定されないが、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。また、各レーザのＳＨＧ、ＴＨＧ、ＦＨＧ等の波長を使っても良い。レーザ光の照射により初期孔８１を形成する場合、形成される初期孔８１の大きさや、隣接する初期孔８１同士の間隔等を容易かつ精確に制御することができる。また、レーザ光の照射により初期孔８１を形成する場合、その照射条件を制御することにより、後述するような初期凹部７１を形成することなく初期孔８１のみを形成したり、初期孔８１とともに、形状、大きさ、深さのバラツキの小さい初期凹部７１を、容易かつ確実に形成することができる。
【００４３】
形成された初期孔８１は、マスク８の全面に亘って偏りなく形成されているのが好ましい。また、形成された初期孔８１は、後述する工程＜Ａ３＞でエッチングを施すことにより凹部７２が形成された際に、隣接する凹部７２間に適度な大きさの平面部３４が残存する程度に、小さい孔がある程度の間隔で配されているのが好ましい。
具体的には、例えば、形成された初期孔８１の平面視での形状は、略円形であり、その平均径（直径）は、２〜１０μｍであるのが好ましい。また、初期孔８１は、マスク８上に１，０００〜１，０００，０００個／ｃｍ２の割合で形成されているのが好ましく、１０，０００〜５００，０００個／ｃｍ２の割合で形成されているのがより好ましい。なお、初期孔８１の形状は、略円形に限定されないことは言うまでもない。
【００４４】
また、マスク８に初期孔８１を形成するとき、図４（ｂ）に示すように、マスク８だけでなく基板７の表面の一部も同時に除去し、初期凹部７１を形成してもよい。これにより、後述するエッチング工程でエッチングを施す際に、エッチング液との接触面積が大きくなり、侵食を好適に開始することができる。また、この初期凹部７１の深さの調整により、後述する凹部７２の深さを調整することもできる。初期凹部７１の深さは、特に限定されないが、５μｍ以下とするのが好ましく、０．１〜０．５μｍ程度とするのがより好ましい。なお、初期孔８１の形成をレーザの照射により行う場合、初期孔８１とともに形成される複数個の初期凹部７１について、深さのバラツキをより確実に小さくすることができる。これにより、基板７に形成される各凹部７２の形状、大きさ（特に、深さ）のバラツキも小さくなる。言い換えると、マイクロレンズ基板３の各マイクロレンズ３２の大きさ、形状のバラツキも小さくなる。
【００４５】
また、形成されたマスク８に対して物理的方法またはレーザ光の照射で初期孔８１を形成するだけでなく、例えば、基板７にマスク８を形成する際に、予め基板７上に所定パターンで異物を配しておき、その上にマスク８を形成することでマスク８に積極的に欠陥を形成し、当該欠陥を初期孔８１としてもよい。
このように、物理的な方法またはレーザ光の照射でマスク８に初期孔８１を形成することで、従来のようなフォトリソグラフィ法によってマスクに開口部を形成する場合に比べて、簡単かつ安価にマスク８に開口部（初期孔８１）をランダムに形成することができる。また、物理的な方法またはレーザ光の照射によれば、大きな基板に対する処理も容易に行うことができる。
【００４６】
＜Ａ３＞次に、図４（ｃ）に示すように、初期孔８１が形成されたマスク８を用いて基板７にエッチングを施し、基板７上に多数の凹部７２をランダムに形成する（エッチング工程）。
エッチングの方法は、特に限定されず、例えば、ウェットエッチング、ドライエッチング等が挙げられる。以下の説明では、ウェットエッチングを用いる場合を例に挙げて説明する。
【００４７】
初期孔８１が形成されたマスク８で被覆された基板７に対して、エッチング（ウェットエッチング）を施すことにより、図４（ｃ）に示すように、基板７は、マスク８が存在しない部分より食刻され、基板７上に多数の凹部７２が形成される。上述したように、マスク８に形成された初期孔８１がランダムなものであるため、形成される凹部７２は、基板７の表面にランダムに配置されたものとなる。
【００４８】
また、本実施形態では、工程＜Ａ２＞でマスク８に初期孔８１を形成した際に、基板７の表面に初期凹部７１を形成している。これにより、エッチングの際、エッチング液との接触面積が大きくなり、侵食を好適に開始することができる。
また、ウェットエッチング法を用いると、凹部７２を好適に形成できる。そして、エッチング液として、例えば、フッ酸（フッ化水素）を含むエッチング液（フッ酸系エッチング液）を用いると、基板７をより選択的に食刻することができ、凹部７２を好適に形成することができる。
【００４９】
マスク８が主としてＣｒで構成されたものである場合、フッ酸系エッチング液としては、フッ化アンモン溶液（一水素二フッ化アンモニウム溶液）が特に好適である。フッ化アンモン溶液（４ｗｔ％以下）は毒劇物ではないため、作業中の人体や環境への影響を防止することができる。また、エッチング液として、フッ化アンモン溶液を用いる場合、該エッチング液中には、例えば、過酸化水素が含まれていてもよい。これにより、エッチングスピードをより速くすることができる。
【００５０】
また、ウェットエッチングによれば、ドライエッチングに比べて簡単な装置で処理を行うことができ、さらに、一度に多くの基板に対して処理を行うことができる。これにより生産性が向上し、安価にマイクロレンズ基板３、遮光部付きレンズ基板１Ａを提供することができる。
上記のように凹部７２を形成することにより、結果として、凹面３２１を有するマイクロレンズ（凹レンズ）３２が形成される。
【００５１】
また、上記のようなエッチングは、凹部７２が形成される面側において、隣接する凹部７２間に適度な大きさの平面部３４が残存する程度に行うのが好ましい。これにより、例えば、略半円形状の凹面３２１を備えたマイクロレンズ（凹レンズ）３２を好適に形成することができ、遮光部付きレンズ基板１Ａ（透過型スクリーン１０、リア型プロジェクタ３００）の視野角特性を特に優れたものとすることができる。また、このような平面部３４を有していると、後述する工程において、ブラックマトリックス４を容易かつ確実に形成することができる。
【００５２】
＜Ａ４＞次に、図４（ｄ）に示すように、マスク８を除去する（マスク除去工程）。また、この際、マスク８の除去とともに、裏面保護膜８９も除去する。
マスク８が主としてＣｒで構成されたものである場合、マスク８の除去は、例えば、硝酸第二セリウムアンモニウムと過塩素酸とを含む混合物を用いたエッチングにより行うことができる。
【００５３】
以上により、図４（ｄ）に示すように、多数のマイクロレンズ３２がランダムに配されたマイクロレンズ基板３が得られる。
ランダムに、マイクロレンズ３２（凹部７２）を形成する方法は、特に限定されないが、上述したような方法（物理的方法またはレーザ光の照射によりマスク８に初期孔８１を形成し、その後、そのマスク８を用いてエッチングを行うことにより、基板７上に凹部７２を形成する方法）により形成した場合、以下のような効果が得られる。
【００５４】
すなわち、物理的な方法またはレーザ光の照射によりマスク８に初期孔８１を形成することで、従来のようなフォトリソグラフィ法によってマスクに開口部を形成する場合に比べて簡単かつ安価にマスク８に所定パターンで開口部（初期孔８１）を形成することができる。これにより生産性が向上し、安価にマイクロレンズ基板３を提供することができる。
【００５５】
また、上述したような方法によれば、大型の基板に対する処理も容易に行うことができる。大型の基板を製造する場合に、従来のように複数の基板を貼り合わせる必要がなくなり、貼り合わせの継ぎ目をなくすことができる。これにより高品質の大型マイクロレンズ基板を簡便な方法で安価に製造することができる。
さらに、工程＜Ａ４＞でマスク８を除去した後、基板７上に新しいマスクを形成し、マスク形成−初期孔形成−ウェットエッチング−マスク除去の一連の工程を繰り返して行ってもよい。これにより、マイクロレンズ３２（凹部７２）が緻密に形成されたマイクロレンズ基板３を得ることができる。
【００５６】
［ブラックマトリックスの形成］
次に、上記のようにして得られたマイクロレンズ基板３のマイクロレンズ３２（凹面３２１）が形成された側の面において、隣接するマイクロレンズ３２間の非有効レンズ領域にブラックマトリックス４を形成する。このように、隣接するマイクロレンズ３２間の非有効レンズ領域にブラックマトリックス４を形成することにより、形成されるブラックマトリックス４の位置精度を特に優れたものとのすることができる。また、これにより、ブラックマトリックス４を容易かつ生産性良く形成することができる。
【００５７】
前述したように、本実施形態においては、マイクロレンズ基板３は、凹面３２１が形成されている側の面に平面部３４を有している。本実施形態では、この平面部３４にブラックマトリックス４を形成する。このように、平面部３４にブラックマトリックス４を形成することにより、マイクロレンズ基板３に入射した光が、平面部３４から直進光として出射するのをより確実に防止することができる。これにより、投影される画像における輝度ムラの発生等の不都合をより効果的に防止することができる。
【００５８】
＜Ｂ１＞ブラックマトリックス４の形成方法は、特に限定されないが、本実施形態では、まず、流動性を有するブラックマトリックス形成用組成物（遮光部形成用組成物）を、平面部３４付近（非有効レンズ領域）に付与する。
ブラックマトリックス形成用組成物を付与する方法としては、例えば、ドクターブレード、スピンコート、刷毛塗り、スプレー塗装、静電塗装、電着塗装、ロールコーター等の各種塗布法や、マイクロレンズ基板３の平面部（非有効レンズ領域）３４をブラックマトリックス形成用組成物中に浸漬するディッピング等の方法が挙げられる。
【００５９】
上記の方法の中でも、特に、塗布法によりブラックマトリックス形成用組成物を付与した場合には、ブラックマトリックス４をより容易に形成することができる。また、このような方法によれば、形成されるブラックマトリックス４の密着性をより優れたものとすることができる。
また、上記の方法の中でも、マイクロレンズ基板３の平面部（非有効レンズ領域）３４をブラックマトリックス形成用組成物中に浸漬する方法（ディッピング）によりブラックマトリックス形成用組成物を付与した場合には、ブラックマトリックス４をより容易に形成することができる。また、このような方法によれば、各部位での膜厚のバラツキの小さいブラックマトリックス４を、容易かつ確実に形成することができる。
【００６０】
なお、ブラックマトリックス形成用組成物の付与は、必要に応じて（例えば、形成すべきブラックマトリックス４の厚さが比較的大きい場合等においては）、複数回繰り返し行ってもよい。
ブラックマトリックス形成用組成物の室温付近（例えば、２５℃）での粘度は、１０〜１０００ｃｐであるのが好ましく、３０〜１００ｃｐであるのがより好ましい。ブラックマトリックス形成用組成物の粘度が前記範囲内の値であると、適度な厚さのブラックマトリックス４を容易かつ確実に形成することができる。
【００６１】
ブラックマトリックス形成用組成物は、非有効レンズ領域への付与条件下において流動性を有するものであればいかなるものであってもよく、例えば、遮光性の樹脂材料を含むものや、（遮光性の低い）樹脂材料に、遮光性の成分（材料）が分散または溶解したものを用いることができる。前記樹脂材料としては、各種熱可塑性樹脂、各種熱硬化性樹脂、各種感光性樹脂（フォトポリマー）等、いかなるものを用いてもよい。また、ブラックマトリックス形成用組成物中には、溶媒、分散媒等が含まれていてもよい。これにより、比較的容易に、ブラックマトリックス形成用組成物の流動性を最適なものとすることができる。
【００６２】
＜Ｂ２＞ブラックマトリックス形成用組成物の付与後、ブラックマトリックス形成用組成物を固化させ、ブラックマトリックス４を形成する（図５（ａ）参照）。なお、ブラックマトリックス形成用組成物の付与後、必要に応じて、加熱、冷却等の熱処理、光照射、雰囲気の減圧等の処理を施してもよい。これにより、ブラックマトリックス形成用組成物の固化を促進することができる。
【００６３】
また、必要に応じて（例えば、形成すべきブラックマトリックス４の厚さが比較的大きい場合等においては）、上記＜Ｂ１＞、＜Ｂ２＞の工程を、順次繰り返し行ってもよい。また、ブラックマトリックス４は遮光性を有するものであればよいので、＜Ｂ１＞、＜Ｂ２＞の工程を順次繰り返し行う場合等においては、例えば、下層側（マイクロレンズ基板３に近い側）の部位を形成する際には、遮光性の成分を含まない材料（ブラックマトリックス形成用組成物）を用い、上層側（マイクロレンズ基板３から遠い側）の部位を形成する際に、遮光性の成分を含む材料（ブラックマトリックス形成用組成物）を用いるようにしてもよい。
【００６４】
［拡散部の形成］
＜Ｃ１＞次に、ブラックマトリックス４が形成されたマイクロレンズ基板３のマイクロレンズ３２（凹面３２１）が形成された面側に、拡散部５を形成する（図５（ｂ）参照）。
本実施形態においては、拡散部５は、略平板状をなしている。拡散部５がこのような形状を有する場合、より容易に拡散部５を形成することができる。より詳しく説明すると、拡散部５の材料で構成された平板状部材（拡散部５）を、ブラックマトリックス４が形成されたマイクロレンズ基板３のマイクロレンズ３２（凹面３２１）が形成された面側に接合することにより、拡散部５を備えた遮光部付きレンズ基板１Ａを得ることができる。
【００６５】
拡散部５の材料で構成された平板状部材と、ブラックマトリックス４が形成されたマイクロレンズ基板３との接合方法は、特に限定されないが、例えば、接着、融着等の方法が挙げられる。
次に、本発明の第２実施形態の遮光部付きレンズ基板について説明する。
図６は、本発明の遮光部付きレンズ基板の第２実施形態を示す模式的な縦断面図である。なお、以下の説明では、図６中の左側を「（光の）入射側」、右側を「（光の）出射側」と言う。
【００６６】
図６に示すように、本実施形態の遮光部付きレンズ基板１Ｂでは、拡散部５は、ブラックマトリックス４が形成されたマイクロレンズ基板３のマイクロレンズ３２が形成された面側の形状に沿って、設けられている。すなわち、本実施形態の遮光部付きレンズ基板１Ｂでは、拡散部５は、マイクロレンズ３２の凹面３２１に沿って設けられた領域を有している。このように、拡散部５がマイクロレンズ３２の凹面３２１に沿って設けられていると、マイクロレンズ基板３から出射した光を効率よく拡散させることができ、視野角特性を特に優れたものとすることができる。また、拡散部５がマイクロレンズ３２の凹面３２１に沿って設けられていることにより、拡散部５が比較的薄い場合であっても、光を十分に拡散させることができる。したがって、拡散部５の厚さを比較的薄いものとすることにより、光の拡散性を十分に高く維持しつつ、光の利用効率をさらに高めることができる。また、拡散部５の厚さを比較的薄いものとすることにより、ブラックマトリックス（遮光部）４の機能をより効果的に発揮させることができる。すなわち、図示のような構成とすることにより、ブラックマトリックス４と拡散部５とのいずれもが、それぞれの機能をより効果的に発揮することができる。
【００６７】
上記のような構成の場合、拡散部５の厚さ（平均厚さ）は、特に限定されないが、１〜１０μｍであるのが好ましく、１〜５μｍであるのがより好ましい。拡散部５の厚さが前記範囲内の値であると、光の利用効率（入射光の強度に対する出射光の強度の比率）を十分に高く維持しつつ、光をより効果的に拡散させることができる。これに対し、拡散部５の厚さが前記下限値未満であると、拡散部５による効果が十分に発揮されない可能性がある。また、拡散部５の厚さが前記上限値を超えると、拡散部５内において、光（光子）と拡散材５１とが衝突する確率（頻度）が高くなることにより消光が起こり易くなり、また、拡散部５内に入射した光（光子）が、再び入射側に戻る可能性も高くなるため、光の利用効率が低くなる傾向を示す。
【００６８】
このような構成の遮光部付きレンズ基板１Ｂは、例えば、前記第１実施形態と同様にして、マイクロレンズ基板３のマイクロレンズ３２（凹面３２１）が形成された側の面において、隣接するマイクロレンズ３２間の非有効レンズ領域にブラックマトリックス４を形成（図５（ａ）参照）した後、流動性を有する拡散部形成用組成物を、マイクロレンズ基板３のブラックマトリックス４が形成された面側に付与し、その後、固化させ、拡散部５とすることにより、製造することができる。
【００６９】
拡散部形成用組成物を付与する方法としては、例えば、ドクターブレード、スピンコート、刷毛塗り、スプレー塗装、静電塗装、電着塗装、ロールコーター等の各種塗布法や、マイクロレンズ基板３のマイクロレンズ３２（凹面３２１）が形成された面側を拡散部形成用組成物中に浸漬するディッピング等の方法が挙げられる。
なお、拡散部形成用組成物の付与は、必要に応じて（例えば、形成すべき拡散部５の厚さが比較的大きい場合等においては）、複数回繰り返し行ってもよい。
【００７０】
拡散部形成用組成物としては、ブラックマトリックス４が形成されたマイクロレンズ基板３への付与条件下において流動性を有するものであればいかなるものであってもよく、例えば、光透過性に優れた実質的に透明な材料（例えば、アクリル系樹脂、ポリカーボネート樹脂等）中に、前述したような拡散材５１が分散したものを用いることができる。また、拡散部形成用組成物中には、溶媒、分散媒等が含まれていてもよい。これにより、比較的容易に、拡散部形成用組成物の流動性を最適なものとすることができる。
【００７１】
なお、拡散部５の形成後、必要に応じて、その一部を除去してもよい。
次に、本発明の第３実施形態の遮光部付きレンズ基板について説明する。
図７は、本発明の遮光部付きレンズ基板の第３実施形態を示す模式的な縦断面図である。なお、以下の説明では、図７中の左側を「（光の）入射側」、右側を「（光の）出射側」と言う。
【００７２】
図７に示すように、本実施形態の遮光部付きレンズ基板１Ｃでは、マイクロレンズ基板３とブラックマトリックス４との間に、拡散部５が設けられている。すなわち、本実施形態の遮光部付きレンズ基板１Ｃでは、ブラックマトリックス４は、拡散部５より、光の出射側に設けられている。このように、ブラックマトリックス４、遮光部５の配置は特に限定されない。また、図７に示すような構成であることにより、ブラックマトリックス４の機能をより効果的に発揮させることができる。
【００７３】
このような構成の遮光部付きレンズ基板１Ｃは、例えば、前記第１実施形態と同様にして、マイクロレンズ基板３を製造（図４（ｄ）参照）した後、このマイクロレンズ基板３に対し、前記第２実施形態で説明したのと同様の方法で拡散部５を形成し、さらにその後、拡散部５上に、前記第１実施形態で説明したのと同様の方法でブラックマトリックス４を形成することにより、製造することができる。
【００７４】
次に、本発明の第４実施形態の遮光部付きレンズ基板について説明する。
図８は、本発明の遮光部付きレンズ基板の第４実施形態を示す模式的な縦断面図である。なお、以下の説明では、図８中の左側を「（光の）入射側」、右側を「（光の）出射側」と言う。
図８に示すように、本実施形態の遮光部付きレンズ基板１Ｄでは、ブラックマトリックス４は、マイクロレンズ基板３の平面部３４（非有効レンズ領域）と接触するように設けられている。このような構成であることにより、直進光をより効果的に抑制することができ、視野角特性を特に優れたものとすることができる。
【００７５】
このような構成の遮光部付きレンズ基板１Ｄは、例えば、前記第３実施形態と同様にして、マイクロレンズ基板３の凹面３２１が形成された面側に拡散部５を形成した後、少なくとも、マイクロレンズ基板３の平面部３４上に形成された拡散部４を除去し、さらにその後、少なくとも、露出した平面部３４上に、前記第１実施形態で説明したのと同様の方法でブラックマトリックス４を形成することにより、製造することができる。マイクロレンズ基板３の平面部３４上に形成された拡散部４を除去する方法は、特に限定されないが、例えば、各種エッチング法、研削、研磨等の機械加工等が挙げられる。なお、マイクロレンズ基板３の平面部３４上に形成された拡散部４を除去する際、拡散部５とともに、マイクロレンズ基板３の一部、例えば、平面部３４付近の領域が、除去されてもよい。また、マイクロレンズ基板３や拡散部５の構成材料等に応じて、拡散部５の除去条件を選択することにより、図示のように、ブラックマトリックス４を平面部３４上に選択的に形成することができる。
【００７６】
また、上記第２〜第４実施形態の遮光部付きレンズ基板を用いることにより、前述した第１実施形態と同様に、本発明の透過型スクリーンを得ることができる。
次に、前記透過型スクリーンを用いたリア型プロジェクタについて説明する。
図９は、本発明のリア型プロジェクタの構成を模式的に示す図である。
同図に示すように、リア型プロジェクタ３００は、投写光学ユニット３１０と、導光ミラー３２０と、透過型スクリーン１０とが筐体３４０に配置された構成を有している。
【００７７】
そして、このリア型プロジェクタ３００は、その透過型スクリーン１０として、上述した視野角特性、光利用効率に優れた透過型スクリーン１０を用いているので、表示品質の良い優れたリア型プロジェクタとなる。
また、特に、前述した遮光部付きレンズ基板１Ａ、１Ｂ、１Ｃ、１Ｄでは、マイクロレンズ３２がランダム（光学的にランダム）に配されているので、リア型プロジェクタ３００では、モアレ等の問題が極めて発生し難い。
【００７８】
以上、本発明の遮光部付きレンズ基板の製造方法、遮光部付きレンズ基板、透過型スクリーンおよびリア型プロジェクタについて、図示の実施形態に基づいて説明したが、本発明は、これらに限定されるものではない。
例えば、遮光部付きレンズ基板、透過型スクリーン、リア型プロジェクタを構成する各部は、同様の機能を発揮し得る任意の構成のものと置換することができる。
【００７９】
また、前述した実施形態では、マイクロレンズ基板（レンズ基板）３として、エッチングにより製造されたものを用いるものとして説明したが、レンズ基板としては、いかなるもの（いかなる方法で製造されたもの）を用いてもよい。例えば、レンズ基板は、以下のようにして製造されたものであってもよい。すなわち、まず、前述した実施形態でレンズ基板として製造した凹部付き基板を型として用い、凸部付きレンズ基板を製造する。次に、この凸部付き基板を型として用い、レンズ基板（マイクロレンズ基板）を製造する。このように、型を用いることにより、レンズ基板の生産性を向上させることができる。このような効果は、レンズ基板を大量生産する場合に、特に顕著となる。また、型を用いてレンズ基板を製造することにより、製造される複数のレンズ基板においての、特性のバラツキを小さくすることができ、信頼性が向上する。
【００８０】
また、前述した実施形態では、マイクロレンズ基板（レンズ基板）の製造方法の初期孔形成工程において、初期孔８１とともに、基板７に初期凹部７１を形成するものとして説明したが、このような初期凹部７１は形成されなくてもよい。初期孔８１の形成条件（例えば、レーザのエネルギー強度、ビーム径、照射時間等）を適宜調整することにより、所望の形状の初期凹部７１を形成したり、初期凹部７１が形成されないように初期孔８１のみを選択的に形成することができる。
【００８１】
また、前述した実施形態では、平面視したときの形状が略円形のマイクロレンズがランダムに配置されたものとして説明したが、マイクロレンズの形状、配置はこのようなものに限定されない。例えば、マイクロレンズは、格子状に配されたものであってもよいし、ハニカム状に形成されたものであってもよい。
また、前述した実施形態では、透過型スクリーンが、遮光部付きレンズ基板とフレネルレンズとを備えるものとして説明したが、本発明の透過型スクリーンは、必ずしも、フレネルレンズを備えたものでなくてもよい。例えば、本発明の透過型スクリーンは、実質的に、本発明の遮光部付きレンズ基板のみで構成されたものであってもよい。
【００８２】
また、前述した実施形態では、凹レンズとして、マイクロレンズを備えた構成について説明したが、凹レンズは、これに限定されず、例えば、レンチキュラレンズであってもよい。レンチキュラレンズを使用することにより、凹レンズの形成工程を簡略化することができ、また、透過型スクリーンの生産性を向上させることができる。凹レンズとして、レンチキュラレンズを使用する場合、ブラックマトリックスの代わりにストライプ状の遮光部（ブラックストライプ）が形成される。このような構成においても、前記実施形態と同様の作用・効果が得られる。
【００８３】
また、前述した実施形態では、ブラックマトリックスをマイクロレンズ基板または拡散部の表面に直接形成するものとして説明したが、ブラックマトリックスは、例えば、下地層（接着剤層）等を介して、マイクロレンズ基板または拡散部に接合されたものであってもよい。
また、前述した実施形態では、ブラックマトリックス（遮光部）は、遮光性の材料を含むブラックマトリックス形成用組成物（遮光部形成用組成物）を、マイクロレンズ基板（レンズ基板）、拡散部の表面に付着させることにより形成するものとして説明したが、ブラックマトリックス（遮光部）の形成方法は、これに限定されず、例えば、染色、（化学的な）発色、変色等によるものであってもよい。
【００８４】
また、前述した実施形態では、拡散部は、レンズ基板の光の出射面側に設けられるものとして説明したが、レンズ基板の光の入射面側に設けられるものであってもよい。また、レンズ基板の光の入射面側、光の出射面側の両方に設けられていてもよい。
また、前述した実施形態では、遮光部付きレンズ基板が遮光部を有するものとして説明したが、遮光部付きレンズ基板は、拡散部を有していなくてもよい。
【００８５】
また、前述した実施形態では、遮光部付きレンズ基板は、透過型スクリーン、リア型プロジェクタを構成する部材であるものとして説明したが、本発明の遮光部付きレンズ基板は、透過型スクリーン、リア型プロジェクタに適用されるものに限定されず、いかなる用途のものであってもよい。例えば、本発明の遮光部付きレンズ付き基板は、投射型表示装置の液晶ライトバルブの構成部材に適用されるものであってもよい。
【実施例】
【００８６】
（実施例１）
以下のように、凹レンズとしてのマイクロレンズを備えたマイクロレンズ基板を製造した。
まず、基板として、１．２ｍ×０．７ｍ角、厚さ４ｍｍのソーダガラス基板を用意した。
【００８７】
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
次に、このソーダガラス基板上に、スパッタリング法にて、厚さ０．０３μｍのＣｒ膜を形成した。すなわち、ソーダガラス基板の表面に、Ｃｒ膜のマスクおよび裏面保護膜を形成した。
【００８８】
次に、マスクに対してレーザ加工を行い、マスクの中央部１１３ｃｍ×６５ｃｍの範囲に多数の初期孔を形成した。
なお、レーザ加工は、ＹＡＧレーザを用いて、エネルギー強度１ｍＷ、ビーム径３μｍ、照射時間６０×１０−９秒という条件で行った。
これにより、マスクの上記範囲全面に亘って、ランダムなパターンで初期孔が形成された。初期孔の平均径は５μｍであった。
【００８９】
また、この際、ソーダガラス基板の表面に深さ０．１μｍの凹部および変質層（化学的に変質した領域、または微小の亀裂、欠損を生じた領域）も形成した。
次に、ソーダガラス基板にウェットエッチングを施し、ソーダガラス基板上に多数の凹部を形成した。形成された多数の凹部（凹面）は、互いにほぼ同一の曲率半径（３５μｍ）を有するものであった。
【００９０】
なお、ウェットエッチングは、エッチング液として、４ｗｔ％の一水素二フッ化アンモニウムと、８ｗｔ％の過酸化水素とを含む水溶液を用い、浸漬時間は５時間とした。
次に、硝酸第二セリウムアンモニウムと過塩素酸との混合物を用いてエッチングすることにより、マスクおよび裏面保護膜を除去した。
その後、純水洗浄およびＮ２ガスを用いた乾燥（純水の除去）を行った。
【００９１】
これにより、ソーダガラス基板上に、凹レンズとしてのマイクロレンズがランダムに形成されたウエハー状のマイクロレンズ基板を得た。このようにして得られたマイクロレンズ基板のマイクロレンズ（凹部）の直径は、７０μｍであった。また、得られたマイクロレンズ基板を平面視したときに、マイクロレンズ（凹レンズ）が形成されている有効領域において、ブラックマトリックスが占める面積の割合は２０％であった。また、マイクロレンズ基板の任意の近接した２点間（凹部−凹部間）の距離を多数とり、それらから標準偏差を求めた。このようにして求められた標準偏差は、それらの平均の９０％であった。また、上記のようにして得られたマイクロレンズは、隣接するマイクロレンズ（凹部）間に、平面部を有するものであった。
【００９２】
次に、上記のようにして得られたマイクロレンズ基板の、隣接するマイクロレンズ（凹部）間に存在する平面部に、ロールコーターにより、流動性を有するブラックマトリックス形成用組成物を、平面部付近に付与した。ブラックマトリックス形成用組成物としては、遮光性材料（カーボンブラック）と、紫外線硬化性樹脂（Ｖ−２４０３（新日鐵化学株式会社製））とを含む材料を用いた。ブラックマトリックス形成用組成物の２５℃での粘度は、３０ｃｐであった。
【００９３】
その後、マイクロレンズ基板のブラックマトリックス形成用組成物を付与した面側から、１００００ｍＪ/ｃｍ２の紫外線を照射することにより、紫外線硬化性樹脂を硬化させ、ブラックマトリックスを形成した。このようにして形成されたブラックマトリックスの平均厚さは、０．５μｍであった。
一方、拡散材（直径５μｍのシリカビーズ）と、ＣＳＰ−Ｓ０２５（フジフイルムアーチ株式会社製）とを含む材料を用いて、１．２ｍ×０．７ｍ角、厚さ４ｍｍの平板状部材を作製した。平板状部材中における拡散材の含有率は、５０ｗｔ％であった。
【００９４】
平板状部材と、前記マイクロレンズ基板上のブラックマトリックスとが対向するように、アクリル系接着剤（新日鉄化学社製、Ｖ−２４０３Ｐ）を用いて、これらを接着することにより、遮光部付きレンズ基板を得た。
以上のようにして製造された遮光部付きレンズ基板と、押出成形により作製したフレネルレンズ部とを組み立てることにより、図３に示すような透過型スクリーンを得た。
【００９５】
（実施例２）
マスクおよび裏面保護膜を、酸化Ｃｒ膜として形成した以外は、前記実施例１と同様にして透過型スクリーンを製造した。なお、マスク、裏面保護膜は、スパッタリング法を用いて形成した。酸化Ｃｒ膜の厚さは０．０３μｍであった。
（実施例３）
マスクおよび裏面保護膜を、Ｃｒ／酸化Ｃｒの積層体（Ｃｒの外表面側に酸化Ｃｒが積層された積層体）として形成した以外は、前記実施例１と同様にして透過型スクリーンを製造した。なお、マスク、裏面保護膜は、スパッタリング法を用いて形成した。Ｃｒ層の厚さは０．０２μｍ、酸化Ｃｒ層の厚さは０．０２μｍであった。
【００９６】
（実施例４）
マスクおよび裏面保護膜を、酸化Ｃｒ／Ｃｒの積層体（酸化Ｃｒの外表面側にＣｒが積層された積層体）として形成した以外は、前記実施例１と同様にして透過型スクリーンを製造した。なお、マスク、裏面保護膜は、スパッタリング法を用いて形成した。酸化Ｃｒ層の厚さは０．０２μｍ、Ｃｒ層の厚さは０．０２μｍであった。
【００９７】
（実施例５）
まず、基板として、１．２ｍ×０．７ｍ角、厚さ４ｍｍのソーダガラス基板を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
【００９８】
次に、このソーダガラス基板上に、スパッタリング法にて、厚さ０．０３μｍのＣｒ膜を形成した。すなわち、ソーダガラス基板の表面に、Ｃｒ膜のマスクおよび裏面保護膜を形成した。
次に、マスクに対してレーザ加工を行い、マスクの中央部１１３ｃｍ×６５ｃｍの範囲に多数の初期孔を形成した。
【００９９】
なお、レーザ加工は、ＹＡＧレーザを用いて、エネルギー強度１ｍＷ、ビーム径３μｍ、照射時間６０×１０−９秒という条件で行った。
これにより、マスクの上記範囲全面に亘って、ランダムなパターンで初期孔が形成された。初期孔の平均径は５μｍであった。
また、この際、ソーダガラス基板の表面に深さ０．１μｍの凹部および変質層（化学的に変質した領域、または微小の亀裂、欠損を生じた領域）も形成した。
【０１００】
次に、ソーダガラス基板にウェットエッチングを施し、ソーダガラス基板上に多数の凹部を形成した。形成された多数の凹部（凹面）は、互いにほぼ同一の曲率半径（３５μｍ）を有するものであった。
なお、ウェットエッチングは、エッチング液として、４ｗｔ％の一水素二フッ化アンモニウムと、８ｗｔ％の過酸化水素とを含む水溶液を用い、浸漬時間は５時間とした。
【０１０１】
次に、硝酸第二セリウムアンモニウムと過塩素酸との混合物を用いてエッチングすることにより、マスクおよび裏面保護膜を除去した。
その後、純水洗浄およびＮ２ガスを用いた乾燥（純水の除去）を行った。
これにより、ソーダガラス基板上に、凹部がランダムに形成されたウエハー状の凹部付き基板を得た。
【０１０２】
次に、上記のようにして得られた凹部付き基板の凹部が形成された側の面に、離型剤（ＧＦ−６１１０）を付与し、さらに、未重合（未硬化）の紫外線硬化性樹脂（Ｖ−２４０３（新日鐵化学株式会社製））を付与した。この際、前記面の凹部付き基板の凹部が形成されていない領域（非有効レンズ領域）に、略球形状のスペーサー（直径１５０μｍ）を配しておいた。
【０１０３】
次に、無アルカリガラスで構成された平板で、前記紫外線硬化性樹脂を押圧した。この際、平板と紫外線硬化性樹脂との間に、空気が侵入しないようにした。また、平板としては、紫外線硬化性樹脂を押圧する側の面に離型剤（ＧＦ−６１１０）が塗布されたものを用いた。
その後、平板上から、１００００ｍＪ/ｃｍ２の紫外線を照射することにより、紫外線硬化性樹脂を硬化させ、平板および凹部付き基板を取り除くことにより、凸部付き基板を得た。
【０１０４】
次に、上記のようにして得られた凸部付き基板の凸部が形成された側の面に、離型剤（ＧＦ−６１１０）を付与し、さらに、未重合（未硬化）の紫外線硬化性樹脂（Ｖ−２４０３（新日鐵化学株式会社製））を付与した。この際、前記面の凸部付き基板の凸部が形成されていない領域（非有効レンズ領域）に、略球形状のスペーサー（直径３μｍ）を配しておいた。
次に、無アルカリガラスで構成された平板で、前記紫外線硬化性樹脂を押圧した。この際、平板と紫外線硬化性樹脂との間に、空気が侵入しないようにした。また、平板としては、紫外線硬化性樹脂を押圧する側の面に離型剤（ＧＦ−６１１０）が塗布されたものを用いた。
【０１０５】
その後、平板上から、１００００ｍＪ/ｃｍ２の紫外線を照射することにより、紫外線硬化性樹脂を硬化させ、平板および凸部付き基板を取り除くことにより、多数の凹レンズとしてのマイクロレンズを備えたマイクロレンズ基板を得た。このようにして得られたマイクロレンズ基板のマイクロレンズの凹面は、互いにほぼ同一の曲率半径（３５μｍ）を有するものであった。また、マイクロレンズ（凹部）の直径は、７０μｍであった。また、得られたマイクロレンズ基板を平面視したときに、マイクロレンズ（凹レンズ）が形成されている有効領域において、ブラックマトリックスが占める面積の割合は２０％であった。また、マイクロレンズ基板の任意の近接した２点間（凹部−凹部間）の距離を多数とり、それらから標準偏差を求めた。このようにして求められた標準偏差は、それらの平均の９０％であった。また、上記のようにして得られたマイクロレンズは、隣接するマイクロレンズ（凹部）間に、平面部を有するものであった。
【０１０６】
次に、上記のようにして得られたマイクロレンズ基板の、隣接するマイクロレンズ（凹部）間に存在する平面部を、流動性を有するブラックマトリックス形成用組成物中に浸漬することにより、ブラックマトリックス形成用組成物を、平面部付近に付与した。ブラックマトリックス形成用組成物としては、遮光性材料（カーボンブラック）と、紫外線硬化性樹脂（Ｖ−２４０３（新日鐵化学株式会社製））とを含む材料を用いた。ブラックマトリックス形成用組成物の２５℃での粘度は、３０ｃｐであった。
【０１０７】
その後、マイクロレンズ基板のブラックマトリックス形成用組成物を付与した面側から、１００００ｍＪ/ｃｍ２の紫外線を照射することにより、紫外線硬化性樹脂を硬化させ、ブラックマトリックスを形成した。このようにして形成されたブラックマトリックスの平均厚さは、０．５μｍであった。
その後、マイクロレンズ基板のブラックマトリックスが形成された面側に、ロールコーターを用いて、拡散材（直径５μｍのシリカビーズ）と、紫外線硬化性樹脂（Ｖ−２４０３（新日鐵化学株式会社製）とを含む拡散部形成用組成物を付与した。
【０１０８】
その後、マイクロレンズ基板の拡散部形成用組成物を付与した面側から、１００００ｍＪ/ｃｍ２の紫外線を照射することにより、紫外線硬化性樹脂を硬化させ、拡散部を形成し、遮光部付きレンズ基板を得た。このようにして形成された拡散部の平均厚さは、５μｍであった。また、拡散部中における拡散材の含有率は、５０ｗｔ％であった。
その後、前記実施例１と同様に、遮光部付きレンズ基板と、押出成形により作製したフレネルレンズ部とを組み立てることにより、透過型スクリーンを得た。
【０１０９】
（比較例１）
以下のように、マイクロレンズ用の凹部を備えたマイクロレンズ用凹部付き基板を製造し、このマイクロレンズ用凹部付き基板を用いてマイクロレンズ基板を製造した。
まず、基板として、１．２ｍ×０．７ｍ角、厚さ４．８ｍｍのソーダガラス基板を用意した。
【０１１０】
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
次に、このソーダガラス基板上に、スパッタリング法にて、厚さ０．０３μｍのＣｒ膜を形成した。すなわち、ソーダガラス基板の表面に、Ｃｒ膜のマスクおよび裏面保護膜を形成した。
【０１１１】
次に、マスクに対してレーザ加工を行い、マスクの中央部１１３ｃｍ×６５ｃｍの範囲に多数の初期孔を形成した。
なお、レーザ加工は、ＹＡＧレーザを用いて、エネルギー強度１ｍＷ、ビーム径３μｍ、照射時間６０×１０−９秒という条件で行った。
これにより、マスクの上記範囲全面に亘って、ランダムなパターンで初期孔が形成された。初期孔の平均径は５μｍであった。
【０１１２】
また、この際、ソーダガラス基板の表面に深さ０．１μｍの凹部および変質層（化学的に変質した領域、または微小の亀裂、欠損を生じた領域）も形成した。
次に、ソーダガラス基板にウェットエッチングを施し、ソーダガラス基板上に多数の凹部を形成した。形成された多数の凹部は、互いにほぼ同一の曲率半径（３５μｍ）を有するものであった。
【０１１３】
なお、ウェットエッチングは、エッチング液として、４ｗｔ％の一水素二フッ化アンモニウムと、８ｗｔ％の過酸化水素とを含む水溶液を用い、浸漬時間は５時間とした。
次に、硝酸第二セリウムアンモニウムと過塩素酸との混合物を用いてエッチングすることにより、マスクおよび裏面保護膜を除去した。
その後、純水洗浄およびＮ２ガスを用いた乾燥（純水の除去）を行った。
【０１１４】
これにより、ソーダガラス基板上に、マイクロレンズ用の多数の凹部がランダムに形成されたウエハー状のマイクロレンズ用凹部付き基板を得た。得られた凹部付き基板を平面視したときに、凹部が形成されている有効領域において、凹部が占める面積の割合が８０％であった。また、マイクロレンズ用凹部付き基板の任意の近接した２点間（凹部−凹部間）の距離を多数とり、それらから標準偏差を求めた。このようにして求められた標準偏差は、それらの平均の９０％であった。
【０１１５】
次に、上記のようにして得られたマイクロレンズ用凹部付き基板の凹部が形成された側の面に、離型剤（ＧＦ−６１１０）を付与し、さらに、未重合（未硬化）の紫外線硬化性樹脂（Ｖ−２４０３（新日鐵化学株式会社製））を付与した。この際、前記面のマイクロレンズ用凹部付き基板の凹部が形成されていない領域（非有効レンズ領域）に、略球形状のスペーサー（直径１５０μｍ）を配しておいた。
【０１１６】
次に、無アルカリガラスで構成された平板で、前記紫外線硬化性樹脂を押圧した。この際、平板と紫外線硬化性樹脂との間に、空気が侵入しないようにした。また、平板としては、紫外線硬化性樹脂を押圧する側の面に離型剤（ＧＦ−６１１０）が塗布されたものを用いた。
その後、平板上から、１００００ｍＪ/ｃｍ２の紫外線を照射することにより、紫外線硬化性樹脂を硬化させ、平板およびマイクロレンズ用凹部付き基板を取り除くことにより、マイクロレンズ基板を得た。得られたマイクロレンズ基板の樹脂層の厚さは４０μｍ、マイクロレンズの曲率半径は３５μｍ、マイクロレンズの直径は７０μｍであった。また、得られたマイクロレンズ基板を平面視したときに、マイクロレンズが形成されている有効領域において、ブラックマトリックスが占める面積（投影面積）の割合は２０％であった。
【０１１７】
次に、マイクロレンズ基板のマイクロレンズ（凸部）が形成された面とは反対側の面に、遮光性材料としてのカーボンブラックが、ＰＣ−４０３（ＪＳＲ株式会社）中に分散した組成物をロールコーターにより付与し、その後、９０℃×３０分の熱処理を施すことにより、前記組成物を硬化させ、遮光性の被膜（遮光性被膜）を形成した。
その後、フォトリソグラフィ法を用いた（マイクロレンズ基板の遮光性被膜が形成された側の面から所定パターンの光を照射することによる）マスクの形成、エッチングを施し、その後、２００℃×６０分の熱処理を施し、前記組成物を硬化することにより、前記被膜の各マイクロレンズに対応する部位に開口部を有するブラックマトリックスを形成した。形成されたブラックマトリックスの厚さは１μｍ、開口部の直径は１００μｍであった。
【０１１８】
次に、ブラックマトリックスが形成された側の面の全体に、拡散材（直径５μｍのシリカビーズ）がＣＳＰ−Ｓ０２５中に分散した組成物をロールコーターにより付与した。その後、２００℃×６０分の熱処理を施すことにより、前記組成物を硬化させ、層状の拡散部を形成し、遮光部付きレンズ基板を得た。形成された拡散部（光拡散層）の厚さは３μｍであった。
以上のようにして製造された遮光部付きレンズ基板と、押出成形により作製したフレネルレンズ部とを組み立てることにより、透過型スクリーンを得た。
【０１１９】
（比較例２）
まず、基板として、１．２ｍ×０．７ｍ角、厚さ４．８ｍｍのソーダガラス基板を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
【０１２０】
その後、純水洗浄およびＮ２ガスを用いた乾燥（純水の除去）を行った。
次に、このソーダガラス基板上に、スパッタリング法にて、厚さ０．０３μｍのＣｒ膜を形成した。すなわち、ソーダガラス基板の表面に、Ｃｒ膜のマスクおよび裏面保護膜を形成した。
次に、マスクに対してレーザ加工を行い、マスクの中央部１１３ｃｍ×６５ｃｍの範囲に多数の直線状の溝（孔）を、互いに平行になるように形成した。隣接する溝−溝間のピッチは、７０μｍであった。
【０１２１】
なお、レーザ加工は、ＹＡＧレーザを用いて、エネルギー強度１ｍＷ、ビーム径３μｍ、照射時間６０×１０−９秒という条件で行った。次に、ソーダガラス基板にウェットエッチングを施し、ソーダガラス基板上に溝状の凹部を形成した。形成された凹部は、互いにほぼ同一の曲率半径（３５μｍ）を有するものであった。
なお、ウェットエッチングは、エッチング液として、４ｗｔ％の一水素二フッ化アンモニウムと、８ｗｔ％の過酸化水素とを含む水溶液を用い、浸漬時間は５時間とした。
【０１２２】
次に、硝酸第二セリウムアンモニウムと過塩素酸との混合物を用いてエッチングすることにより、マスクおよび裏面保護膜を除去した。
その後、純水洗浄およびＮ２ガスを用いた乾燥（純水の除去）を行った。
これにより、ソーダガラス基板上に、レンチキュラレンズ用の多数の凹部（溝部）が形成されたウエハー状のレンチキュラレンズ用凹部付き基板を得た。
【０１２３】
次に、上記のようにして得られたレンチキュラレンズ用凹部付き基板の凹部が形成された側の面に、離型剤（ＧＦ−６１１０）を付与し、さらに、未重合（未硬化）の紫外線硬化性樹脂（Ｖ−２４０３（新日鐵化学株式会社製））を付与した。この際、前記面のレンチキュラレンズ用凹部付き基板の凹部が形成されていない領域に、略球形状のスペーサー（直径３０μｍ）を配しておいた。
【０１２４】
次に、無アルカリガラスで構成された平板で、前記紫外線硬化性樹脂を押圧した。この際、平板と紫外線硬化性樹脂との間に、空気が侵入しないようにした。また、平板としては、紫外線硬化性樹脂を押圧する側の面に離型剤（ＧＦ−６１１０）が塗布されたものを用いた。
その後、平板上から、１００００ｍＪ/ｃｍ２の紫外線を照射することにより、紫外線硬化性樹脂を硬化させ、レンチキュラレンズ基板を得た。得られたレンチキュラレンズ基板（硬化後の樹脂）の屈折率は、１．５であった。また、得られたレンチキュラレンズ基板の樹脂層の厚さは１５０μｍ、レンチキュラレンズの曲率半径は３５μｍであった。
【０１２５】
次に、紫外線硬化性樹脂の押圧に用いた平板を取り除き、露出したレンチキュラレンズ基板の表面（レンチキュラレンズが形成されている側の面）に、遮光性材料としてのカーボンブラックが、ＰＣ−４０３（ＪＳＲ株式会社）中に分散した組成物をロールコーターにより付与し、その後、２００℃×６０分の熱処理を施すことにより、前記組成物を硬化させ、遮光性の被膜（遮光性被膜）を形成した。
【０１２６】
その後、フォトリソグラフィ法を用いた（レンチキュラレンズ基板の遮光性被膜が形成された側の面から所定パターンの光を照射することによる）マスクの形成、エッチングを施すことにより、前記被膜の各レンチキュラレンズに対応する部位に開口部を有するブラックストライプ（遮光部）を形成した。形成されたブラックストライプの厚さは１μｍ、開口部の幅は１００μｍであった。
【０１２７】
次に、ブラックストライプが形成された側の面の全体に、拡散材（直径５μｍのシリカビーズ）がＣＳＰ−Ｓ０２５（フジフイルムアーチ株式会社製）中に分散した組成物をロールコーターにより付与した。その後、２００℃×６０分の熱処理を施すことにより、前記組成物を硬化させ、層状の拡散部を形成し、遮光部付きレンズ基板を得た。形成された拡散部（光拡散層）の厚さは３μｍであった。
【０１２８】
以上のようにして製造された遮光部付きレンズ基板と、押出成形により作製したフレネルレンズ部とを組み立てることにより、透過型スクリーンを得た。
前記実施例１〜５では、遮光部付きレンズ基板、透過型スクリーンを生産性良く製造することができたのに対し、比較例１、２では、フォトリソグラフィの工程を有する製造方法を用いたため、遮光部付きレンズ基板、透過型スクリーンの生産性に劣っていた。また、実施例１〜５は、製造コストの面でも、比較例１、２に比べて優れていた。
【０１２９】
［透過型スクリーンの評価］
前記実施例１〜５および比較例１、２で作製された透過型スクリーンについて、光利用効率を測定した。光利用効率の測定は、積分球を使った分光光度計で、スクリーン無しの光量に対し、各実施例、各比較例のスクリーンを透過した光の量での比率を測定するという条件で行った。
【０１３０】
［リア型プロジェクタの作製および評価］
前記実施例１〜５および比較例１、２の透過型スクリーンを用いて、図９に示すようなリア型プロジェクタを、それぞれ作製した。
得られたリア型プロジェクタの透過型スクリーンにサンプル画像を表示させた状態で、鉛直方向および水平方向での視野角の測定を行った。
視野角の測定は、変角光度計（ゴニオフォトメータ）で、５度間隔で測定するという条件で行った。
【０１３１】
その結果、実施例１で得られた透過型スクリーンを備えたリア型プロジェクタでは、鉛直方向の視野角（光量が半分になる角度）が１５°、水平方向の視野角が２０°と、優れた視野角特性を有することが確認された。また、このリア型プロジェクタでは、明るい画像が表示され、モアレの発生は認められなかった。また、実施例２〜８で得られた透過型スクリーンを備えたリア型プロジェクタについても同様の結果（鉛直方向の視野角：１０〜２５°、水平方向の視野角：１０〜２５°）が得られた。
これに対し、比較例２で得られた透過型スクリーンを備えたリア型プロジェクタでは、鉛直方向の視野角が１０°と、視野角特性に劣っていた。
【図面の簡単な説明】
【０１３２】
【図１】本発明の遮光部付きレンズ基板の第１実施形態を示す模式的な縦断面図である。
【図２】図１に示す遮光部付きレンズ基板が備えるマイクロレンズ基板の平面図である。
【図３】図１に示す遮光部付きレンズ基板を備えた、本発明の透過型スクリーンの第１実施形態を示す模式的な縦断面図である。
【図４】図１に示す遮光部付きレンズ基板の製造方法の一例を示す模式的な縦断面図である。
【図５】図１に示す遮光部付きレンズ基板の製造方法の一例を示す模式的な縦断面図である。
【図６】本発明の遮光部付きレンズ基板の第２実施形態を示す模式的な縦断面図である。
【図７】本発明の遮光部付きレンズ基板の第３実施形態を示す模式的な縦断面図である。
【図８】本発明の遮光部付きレンズ基板の第４実施形態を示す模式的な縦断面図である。
【図９】本発明の透過型スクリーンを適用したリア型プロジェクタを模式的に示す図である。
【符号の説明】
【０１３３】
１Ａ、１Ｂ、１Ｃ、１Ｄ……遮光部付きレンズ基板  ２……フレネルレンズ部  ２１……フレネルレンズ  ３……マイクロレンズ基板（レンズ基板）  ３２……マイクロレンズ  ３２１……凹面  ３４……平面部  ３５……凸状部  ４……ブラックマトリックス（遮光部）  ５……拡散部  ５１……拡散材  ７……基板  ７１……初期凹部  ７２……凹部  ８……マスク  ８１……初期孔  ８９……裏面保護膜  ９……スペーサー  １０……透過型スクリーン  １１……平板  ３００……リア型プロジェクタ  ３１０……投写光学ユニット  ３２０……導光ミラー  ３４０……筐体
【図１】
2005128351.tif 000003
【図２】
2005128351.tif 000004
【図３】
2005128351.tif 000005
【図４】
2005128351.tif 000006
【図５】
2005128351.tif 000007
【図６】
2005128351.tif 000008
【図７】
2005128351.tif 000009
【図８】
2005128351.tif 000010
【図９】
2005128351.tif 000011